(57)【特許請求の範囲】
【請求項１】
基材層と改質アスファルト層とが積層してなる防水シートを用いた壁体の壁天端部の防水方法であって、
改質アスファルト層が壁体に面し、かつ防水シートが壁天端部を跨ぐように、防水シートを配置し、壁体の両側面の少なくとも一部および壁天端部に貼り付ける工程を含み、
前記基材層は、その前記改質アスファルト層に接する面からポリエステルフィルム、ポリエチレン接着層、ポリエステル不織布の順で積層してなり、
前記ポリエステルフィルムの厚みは、８〜１５μｍであり、
前記ポリエステル不織布の目付量は、３０〜８０ｇ／ｍ２であり、
前記ポリエチレン接着層の厚みは、１０〜５０μｍであり、
前記改質アスファルト層に用いられる改質アスファルトは、アスファルト、ポリマーおよび無機充填材を含み、
前記改質アスファルトは、軟化点は６８〜９１℃であり、針入度は２４０〜３００ｄｍｍであり、１６０℃における粘度は、５５０００〜１０００００ｍＰａ・ｓであり、
前記防水シートの厚みは、０．４〜１．２ｍｍである、
壁天端部の防水方法。
【請求項２】
基材層と改質アスファルト層とが積層してなる防水シートを用いた壁体の壁天端部の防水方法であって、
壁天端部に構造用合板を設置する工程と、
改質アスファルト層が壁体に面し、かつ防水シートが構造用合板を跨ぐように、防水シートを配置し、壁体の両側面の少なくとも一部および構造用合板に貼り付ける工程とを含み、
前記基材層は、その前記改質アスファルト層に接する面からポリエステルフィルム、ポリエチレン接着層、ポリエステル不織布の順で積層してなり、
前記ポリエステルフィルムの厚みは、８〜１５μｍであり、
前記ポリエステル不織布の目付量は、３０〜８０ｇ／ｍ２であり、
前記ポリエチレン接着層の厚みは、１０〜５０μｍであり、
前記改質アスファルト層に用いられる改質アスファルトは、アスファルト、ポリマーおよび無機充填材を含み、
前記改質アスファルトは、軟化点が６８〜９１℃であり、針入度が２４０〜３００ｄｍｍであり、１６０℃における粘度は、５５０００〜１０００００ｍＰａ・ｓであり、
前記防水シートの厚みは、０．４〜１．２ｍｍである、
壁天端部の防水方法。
【請求項３】
前記基材層が、前記ポリエステルフィルムと前記ポリエステル不織布との間に溶融状態のポリエチレンを流し込み、加圧接着して前記ポリエチレン接着層を形成することにより調製される、請求項１又は請求項２に記載の壁天端部の防水方法。
【請求項４】
前記壁体が、バルコニーの手摺りである、請求項１〜３のいずれか１項記載の壁天端部の防水方法。
【請求項５】
請求項１〜４のいずれか１項記載の壁天端部の防水方法によって得られる壁体。
【発明の詳細な説明】
【技術分野】
【０００１】
本発明は、住宅のバルコニー手摺り壁などの各種壁体の壁天端部などからの漏水を防止するための防水方法に関する。
【背景技術】
【０００２】
従来、住宅のバルコニー手摺り壁などの壁天端部やその周辺からの漏水を防止する方法として、アスファルトフェルトなどの防水性シートが用いられている。
【０００３】
特許文献１には、バルコニー手摺り壁天端の笠木取り付け部において、ビス貫通部の止水効果が高く、全体の防水性能にも優れた防水構造を得るための防水工法として、バルコニー手摺り壁天端部に、片面粘着不織布防水シートを一定幅で圧着貼りし、その上から軟質の塗膜型ゴム系防水材を塗布せしめたことを特徴とする笠木取り付け部の防水工法が開示されている。
【特許文献１】特開２００１−３２４７２号
【発明の開示】
【発明が解決しようとする課題】
【０００４】
住宅のバルコニー手摺り壁などの各種壁体の壁天端部およびその周辺からの漏水を確実に防止するとともに、壁天端の防水層に接触した雨水が、雨垂れとなった場合にも、雨垂れによる各種壁体の側面の汚れの発生を防止することのできる、壁天端部の防水方法を提供することを目的とする。
【課題を解決するための手段】
【０００５】
本発明者らは、各種壁体の壁天端部に接触した雨水が、壁体の側面に雨垂れの汚れを発生させない材料や構造について鋭意研究を重ねた結果、所定の構成を有する防水シートを用いて、防水シートが壁天端部を跨ぐように、防水シートを配置し、貼り付けることにより、防水シートに含まれる成分の溶出を抑止することができ、雨垂れによる壁体の側面に汚れの発生を回避できることを見出し、本発明を完成させた。
【０００６】
すなわち、本発明は、ポリエステルフィルムを含む基材層と、改質アスファルト層とを含む防水シートを用いた壁体の壁天端部の防水方法であって、改質アスファルト層が壁体に面し、かつ防水シートが壁天端部を跨ぐように、防水シートを配置し、壁体の両側面の少なくとも一部および壁天端部に貼り付ける工程を含む、壁天端部の防水方法である。
【０００７】
また、本発明は、ポリエステルフィルムを含む基材層と、改質アスファルト層とを含む防水シートを用いた壁体の壁天端部の防水方法であって、壁天端部に構造用合板を設置する工程と、改質アスファルト層が壁体に面し、かつ防水シートが構造用合板を跨ぐように、防水シートを配置し、壁体の両側面の少なくとも一部および構造用合板に貼り付ける工程とを含む、壁天端部の防水方法である。
【０００８】
本発明の壁天端部の防水方法の好ましい態様を以下に示す。本発明では、これらの態様を適宜組み合わせることができる。
（１）基材層が、ポリエステル不織布をさらに含み、ポリエステルフィルムとポリエステル不織布とが、溶融したポリエチレンを用いて形成される接着層により接着される。
（２）基材層が、ポリエステルフィルムとポリエステル不織布との間に溶融状態のポリエチレンを流し込み、加圧接着して接着層を形成することにより調製される。
（３）基材層が、ポリエステル不織布、接着層およびポリエステルフィルムの順に層をなし、ポリエステル不織布の単位面積質量が、２０〜２００ｇ／ｍ２であり、接着層が、厚さ５〜１００μｍであり、ポリエステルフィルムが、厚さ２〜５０μｍである。
（４）防水シートの厚さが、０．３〜１．５ｍｍである。
（５）壁体が、バルコニーの手摺りである。
【０００９】
また、本発明は、上記の壁天端部の防水方法によって得られる壁体である。
【発明の効果】
【００１０】
本発明の壁天端部の防水方法によって、住宅のバルコニー手摺り壁などの各種壁体の壁天端部およびその周辺からの漏水を確実に防止するとともに、壁天端の防水層に接触した雨水が雨垂れとなった場合にも、雨垂れによる各種壁体の側面の汚れの発生を防止することのできる、壁天端部の防水方法を得ることができ、各種壁体の側面の美観維持に対して大きな効果を奏する。
【発明を実施するための最良の形態】
【００１１】
本発明は、ポリエステルフィルムを含む基材層と、改質アスファルト層とを含む防水シートを用いた壁天端部の防水方法であって、改質アスファルト層が壁体に面し、かつ防水シートが壁天端部を跨ぐように、防水シートを配置し、壁体に貼り付ける工程を含む、壁天端部の防水方法である。なお、本発明の防水方法は、特に壁天端部の防水に有効であるが、後述するように、壁天端部に加え、壁体の側面部全体をも防水することができる。
【００１２】
また、本発明の壁天端部の防水方法では、防水シートを壁体の少なくとも一部に貼り付ける工程の前に、壁天端部に構造用合板を設置する工程を含むことが好ましい。その場合には、防水シートを配置し、貼り付ける際に、改質アスファルト層が壁体に面し、かつ防水シートが構造用合板を跨ぐように、防水シートを配置し、壁体の両側面の少なくとも一部および構造用合板に貼り付ける。以下、本発明の壁天端部の防水方法について、図面を用いて具体的に説明する。
【００１３】
図１（ａ）は、本発明の壁天端部の防水方法について施工手順を示すものである。（１）壁体１１の壁天端部の付着物などを除去して清浄にしたのち、（２）改質アスファルト層２５が壁体１１に面し、かつ防水シート１３が壁天端部を跨ぐように、防水シート１３を配置し、壁体１１に貼り付ける。このように防水シート１３を貼り付けることによって、防水シート１３の改質アスファルト層２５が壁天端部および壁体１１の両側面の少なくとも一部と接することになる。また、改質アスファルト層２５は、壁体１１に接着する面とは反対側の面を、ポリエステルフィルム２３を含む基材層２４によって覆われている状態となる。また、本発明では、防水シート１３が壁天端部を跨ぐように防水シート１３を配置し、さらに壁体１１の下部まで防水シート１３を貼り付けることができ、このように防水シート１３を貼り付けた場合には、壁天端部に加え、壁体１１の側面部全体をも防水することができる。（３）次に、防水シート１３を貼り付けた部分を含む壁体１１の側面（表面と裏面）にモルタル１４を施工して養生・硬化させる。モルタル１４が硬化したのち壁天端部に笠木設置用のスペーサー１５を所定の間隔で固定し、スペーサー１５の上に笠木１６を設置して固定する。笠木１６と壁体１１との隙間部分にはシリコーンなどのコーキング材１７を用いてシーリングする。
【００１４】
図１（ｂ）は、本発明の壁天端部の防水方法について好ましい施工手順を示すものである。（１）壁体１１の壁天端部の付着物などを除去して清浄にしたのち、天端部に構造用合板１２を配置して固定する。構造用合板１２の幅は、壁体１１の厚さ（両側面間の長さ）より０ｍｍ超（０ｍｍを含まない）〜２０ｍｍ大きいものを使用する。構造用合板１２の材料は、どのようなものを用いてもよく、合板でなく、一般的な板であってもよい。（２）次に、防水シート１３が、設置した構造用合板１２を跨ぐように、防水シート１３を配置し、壁体１１の両側面の少なくとも一部および構造用合板１２に貼り付ける。したがって、防水シート１３は、構造用合板１２を跨いで巻き込むような構造となる。このとき、防水シート１３は、改質アスファルト層２５が構造用合板１２および壁体１１の両側面の少なくとも一部と接することになる。また、改質アスファルト層２５は、構造用合板１２および壁体１１に接着する面とは反対側の面を、ポリエステルフィルム２３を含む基材層２４によって覆われている状態となる。また、壁体１１の下部まで防水シート１３を貼り付けることができ、その場合には、壁天端部に加え、壁体１１の側面部全体をも防水することができる。（３）次に、防水シート１３を貼り付けた部分を含む壁体１１の側面（表面と裏面）にモルタル１４を施工して養生・硬化させたのち、壁天端部に笠木設置用のスペーサー１５を所定の間隔で固定し、スペーサー１５の上に笠木１６を設置して固定する。さらに、笠木１６と壁体１１との隙間部分にはシリコーンなどのコーキング材１７を用いてシーリングする。本方法を用いて得られる壁体１１は、構造用合板１２の存在のため、雨垂れによる壁体１１の側面に汚れを発生の防止を確実にするために好ましい。
【００１５】
図２に、本発明に使用する防水シート１３の模式断面図の一例を示す。本発明においては、ポリエステルフィルム２３を含む基材層２４と、改質アスファルト層２５とを含む防水シート１３を使用する。本発明に用いる防水シート１３の基材層２４は、ポリエステルフィルム２３の他にポリエステル不織布２１をさらに含み、ポリエステルフィルム２３とポリエステル不織布２１とが、接着層２２により接着されていることが、基材層２４の機械的強度を強化するために好ましい。接着層２２は、ポリエステルフィルム２３とポリエステル不織布２１とを接着できるものであればその種類は問わないが、基材層２４の機械的強度をより強化するためには、ポリエステルフィルム２３とポリエステル不織布２１とを、溶融したポリエチレンを用いて形成される接着層２２により接着することがより好ましい。なお、ポリエチレンは、その性質を妨げない範囲でおよび／またはその性質の向上のために、添加物および／またはフィラーを適宜含むことができる。
【００１６】
本発明において使用する防水シート１３の基材層２４は、ポリエステルフィルム２３とポリエステル不織布２１との間に溶融状態のポリエチレンを流し込み、ロールコーターなどを用いて加圧接着して接着層２２を形成することにより調製したものであることが好ましい。すなわち、本発明において、基材層２４は、ポリエステル不織布２１、接着層２２およびポリエステルフィルム２３の順に層をなし、ポリエステルフィルム２３が改質アスファルト層２５と接する防水シート１３を使用することが好ましい。本発明において使用する防水シート１３は、耐水性、遮水性および化学成分に対する非透過性に優れるポリエステルフィルム２３を、基材層２４のうち、改質アスファルト層２５と接する層に用いることによって、より優れた防水性能が得られるのみならず、改質アスファルト層２５の成分の、基材層２４への滲み出しを遮断することができる。
【００１７】
本発明において使用するポリエステルフィルム２３については、製造方法などは特に限定されず、市販のものを適宜選択して使用することができる。ポリエステルフィルム２３の厚さは、好ましくは２〜５０μｍの範囲であり、さらに好ましくは５〜３０μｍの範囲であり、より好ましくは８〜２０μｍの範囲であり、特に好ましくは１０〜１５μｍの範囲のものを好ましく使用できる。このような厚さのポリエステルフィルム２３を用いることによって、高い防水性能と、化学成分に対する優れた非透過性とを有する防水シート１３を得ることができる。
【００１８】
本発明において使用するポリエステル不織布２１は、製造方法などは特に限定されず、市販のものを適宜選択して使用することができる。ポリエステル不織布２１の目付け量（単位面積質量）としては、好ましくは２０〜２００ｇ／ｍ２の範囲であり、さらに好ましくは３０〜１５０ｇ／ｍ２の範囲であり、より好ましくは３５〜１００ｇ／ｍ２の範囲であり、特に好ましくは４０〜８０ｇ／ｍ２の範囲のものを好適に使用することができる。
【００１９】
本発明においては、ポリエステルフィルム２３とポリエステル不織布２１との間に溶融状態のポリエチレンを流し込み、ロールコーターを用いて加圧接着して接着層２２を形成することにより調製された基材層２４を好ましく使用できる。防水シート１３の基材層２４をこのような構造にすることによって、溶融ポリエチレンを介してポリエステルフィルム２３とポリエステル不織布２１とが強固に接着され、機械的強度と、耐候性とに優れた基材層２４を得ることができる。
【００２０】
基材層２４において、接着層２２の厚さが、好ましくは５〜１００μｍの範囲、さらに好ましくは１０〜７０μｍの範囲、より好ましくは１５〜５０μｍの範囲、特に好ましくは２０〜４０μｍの範囲であることにより、より高い機械的強度と、より良好な耐候性とを得ることができる。
【００２１】
本発明に使用する防水シート１３の改質アスファルト層２５の材料として、改質アスファルトを用いる。改質アスファルトは、アスファルトおよびポリマーを含むもの、アスファルト、ポリマーおよび無機充填材の３成分を含むものなどを用いることが出来る。具体的には、改質アスファルトとしては、アスファルト１００重量部に対し、ポリマー１０〜４０重量部および無機充填材０〜２０重量部を含むものを用いることが好ましい。
【００２２】
改質アスファルトは、アスファルトおよびポリマーを含むもの、アスファルト、ポリマーおよび無機充填材の３成分を含むものなどを１２０〜２００℃で３〜３０時間加熱混合して調製したものを用いることが、防水・防湿性、伸縮性などに優れているために好ましい。
【００２３】
改質アスファルトには、以上述べた成分のほかに、プロセスオイル、ワセリン、セレシン、石油樹脂など、一般に合成樹脂やゴムの配合で用いられる撥水剤、顔料、増粘剤、耐光剤、耐候剤などの無機や有機の配合剤を添加してもよい。
【００２４】
改質アスファルトにおいて、アスファルトとしては、天然アスファルトやアスファルタイトなど天然に産するもの、ストレートアスファルト、ブローンアスファルト、カットバックアスファルト等の石油アスファルト、またはこれらのアスファルトの混合物等が好ましい。
【００２５】
改質アスファルトに含まれるポリマーとしては、天然ゴム、合成ゴム、天然ゴムと合成ゴムとの混合物、ポリエチレン、エチレン酢酸ビニル共重合体、エチレンとアクリル酸誘導体との共重合体、ポリプロピレン、ポリブテン−１、ポリ４−メチルペンテン−１、ポリスチレン、アクリロニトリル・スチレン共重合体、ＡＢＳ樹脂、ポリ塩化ビニル、ポリアクリロニトリルおよびスチレンとブタジエンとの重合体（例えば、ＳＢＳ、ＳＢＲなど）等の中から選択される１種以上のものを使用することができる。特に、改質アスファルトに含まれるポリマーとしては、ＳＢＳ、ＳＢＲあるいはＢＲなどのゴム系を使用することが好適である。
【００２６】
改質アスファルトに含まれる無機充填材としては、炭酸カルシウム、ケイ酸マグネシウム、ケイ酸カルシウム、ケイ酸アルミニウム、無水ケイ酸、クレー、カーボンブラック、タルク、マイカ、硫酸バリウム、珪藻土およびシリカ等の粒子状無機充填材並びに石綿およびガラス繊維などの繊維状無機充填材の中から選択される１種以上のものを用いることができる。
【００２７】
改質アスファルトを用いた改質アスファルト層２５の針入度は、好ましくは１００ｄｍｍ〜３５０ｄｍｍの範囲、さらに好ましくは１５０ｄｍｍ〜３２０ｄｍｍの範囲、より好ましくは２００ｄｍｍ〜３００ｄｍｍの範囲、特に好ましくは２４０ｄｍｍ〜２９０ｄｍｍの範囲であることが、柔軟性に優れるために好ましい。なお、針入度は、ＪＩＳ  Ｋ２２０７−１９９６に規定された方法により測定することができる。
【００２８】
改質アスファルト層２５に用いる改質アスファルトの軟化点は、好ましくは５０〜９５℃の範囲、さらに好ましくは６０〜９３℃の範囲、より好ましくは６８〜９１℃の範囲、特に好ましくは７０〜８５℃の範囲であることが、良好な柔軟性を有するために好ましい。なお、針入度は、ＪＩＳ  Ｋ２２０７−１９９６に規定された方法により測定することができる。
【００２９】
改質アスファルト層２５に用いる改質アスファルトの１６０℃の粘度は、好ましくは５００００〜１０００００ｍＰａ・ｓｅｃの範囲、さらに好ましくは好ましくは５５０００〜９００００ｍＰａ・ｓｅｃの範囲、より好ましくは５８０００〜８００００ｍＰａ・ｓｅｃの範囲、特に好ましくは好ましくは６００００〜７５０００ｍＰａ・ｓｅｃの範囲であることが、ポリエステルフィルムとの接着性に優れることから好ましい。
【００３０】
本発明において使用する防水シート１３は、上述の基材層２４のポリエステルフィルム２３が露出する面と、改質アスファルト層２５とを接着することによって得ることができる。本発明において使用する防水シート１３の厚さは、好ましくは０．３〜１．５ｍｍであること、さらに好ましくは０．４〜１．２ｍｍであること、より好ましくは０．４５〜１ｍｍであること、特に好ましくは０．５〜０．９ｍｍであることが、優れた防水性能と良好な施工作業性とを併せて得ることができることから好ましい。
【００３１】
本発明の防水シートは、ＪＩＳ  Ａ  ６０１３に準拠して測定した、防水シートの長手方向の引張強度が、好ましくは６０Ｎ／ｃｍ以上、さらに好ましくは６５Ｎ／ｃｍ以上、より好ましくは７０Ｎ／ｃｍ以上、特に好ましくは７５Ｎ／ｃｍ以上であり、防水シートの幅方向の引張強度が、好ましくは２５Ｎ／ｃｍ以上、さらに好ましくは３０Ｎ／ｃｍ以上、より好ましくは３３Ｎ／ｃｍ以上、特に好ましくは３５Ｎ／ｃｍ以上であることが耐久性の高い防水層を形成できることから好ましい。
【００３２】
本発明の防水シートは、ＪＩＳ  Ａ  ６０１３に準拠して測定した、防水シートの長手方向の引裂強度が、好ましくは５Ｎ以上、さらに好ましくは７Ｎ以上、より好ましくは８Ｎ以上、特に好ましくは９Ｎ以上であり、防水シートの幅方向の引裂強度が、好ましくは１２Ｎ以上、さらに好ましくは１４Ｎ以上、より好ましくは１６Ｎ以上、特に好ましくは１７Ｎ以上であることが高耐久な防水層を形成できることから好ましい。
【００３３】
本発明の防水シートは、ＪＩＳ  Ａ  ６０１３に準拠して測定した、防水シートの長手方向の伸び率が、好ましくは３０％以上、さらに好ましくは４０％以上、より好ましくは４５％以上、特に好ましくは５０％以上であり、防水シートの幅方向の伸び率が、好ましくは４０％以上、さらに好ましくは５０％以上、より好ましくは６０％以上、特に好ましくは６５％以上であることが下地変形に追従できる防水層を形成できることから好ましい。
【００３４】
本発明の防水シートは、ＡＳＴＭ  Ｄ  ９０３に準拠して測定した、１８０°剥離強度が、好ましくは２０Ｎ／２５ｍｍ以上、さらに好ましくは２２Ｎ／２５ｍｍ以上、より好ましくは２５Ｎ／２５ｍｍ以上、さらに好ましくは２８Ｎ／２５ｍｍ以上であることが剥離抵抗性が高い防水層を形成できることから好ましい。
【００３５】
また、本発明の防水シートは、本発明の防水シートを敷設して形成した壁体に、各種付帯物を釘を用いて取り付けた場合にも、良好な防水性を保持していることが好ましいため、優れた釘穴シール性を有していることが好ましい。
【００３６】
本発明において使用する防水シート１３は、改質アスファルト層２５が露出する面に、剥離紙２６を有することが好ましい。その場合には、改質アスファルト層２５の予期せぬ場所への付着等を防止するなど、施工の際の作業性を向上することができる。
【００３７】
本発明の壁天端部の防水方法において、本発明に使用する防水シート１３を壁体１１に貼り付ける際に、改質アスファルト層２５が壁体１１に面するように貼り付けるので、改質アスファルト層２５は、ポリエステルフィルム２３に覆われる状態となる。そのため、防水シート１３に雨水が付着した場合に、改質アスファルト層２５への雨水の浸透をポリエステルフィルム２３によって遮断し、雨水と改質アスファルト層２５との接触を防ぐことができる。その結果、壁天端の防水シート１３に接触した雨水が雨垂れとなった場合にも、改質アスファルト層２５からの成分の溶出を回避することができる。そのため、本発明の壁天端部の防水方法により、雨垂れによる各種壁体の側面の汚れの発生を防止することができ、各種壁体の側面の美観維持することができる。
【００３８】
上記の汚れの発生は、図１に示すモルタル１４を施工する際にも発生することがしばしばあるが、本発明の壁天端部の防水方法により、改質アスファルト層２５からの成分の溶出を回避することができるため、各種壁体の側面の汚れの発生を防止し、各種壁体の側面の美観を維持することができる。
【００３９】
本発明の壁天端部の防水方法は、美観維持が特に必要となるバルコニーの手摺り壁天端部の防水に対して用いる場合に、特に優れた効果を奏する。
【００４０】
本発明の壁天端部の防水方法によって得られる壁体（壁構造体）は、壁天端の防水シート１３に接触した雨水が、雨垂れとなった場合にも、雨垂れによる各種壁体の側面の汚れの発生を防止することのでき、各種壁体の側面の美観を維持することができる。
【実施例】
【００４１】
以下、本発明を実施例に基づき、さらに詳細に説明する。但し、本発明は下記実施例により制限されるものでない。
【００４２】
（比較例１、実施例１）
表１に示すように、２種類の防水シートを用いて、図３に示すように、木造壁体（高さ１０００ｍｍ、幅３０００ｍｍ、壁厚１５０ｍｍ）の壁天端部を跨ぐように、防水シートを木造壁体に貼り付けることによって２つの防水試験体を製作し、防水試験体を屋外に設置して屋外曝露を行った。防水シートは、表１に示す構成および性能を有するものを使用した。なお、ポリエステル不織布と、ポリエステルフィルムとは、ＰＥ（ポリエチレン）ラミネート層を接着層として、ロールコーターを用いて接着した。
【００４３】
【表１】
0005169378.tif 000002
【００４４】
屋外に防水試験体を設置してから２週間経過後、木造壁体の防水シート貼付け部分から下方部分への雨垂れ汚れの発生状況を観察した。屋外曝露期間中に雨天の日が２日あったにもかかわらず、実施例１の防水シートを用いた防水試験体の木造壁体の側面（防水シート貼付け部分から下方部分）には、雨垂れによる汚れは全く認められなかった。
【００４５】
一方、比較例１の防水シートを用いた防水試験体の木造壁体の側面（防水シート貼付け部分から下方部分）には、雨垂れに伴う薄茶色の汚れが発生していた。
【００４６】
本発明の防水シートを木造壁体の壁天端部を跨ぐように貼り付けた防水試験体の場合、防水シートが遮水性に優れるポリエステルフィルムの層を有するため、防水シートに雨水がかかった場合に、雨水の浸透を遮断することによって、雨水が改質アスファルト層と接触することを防ぐことができたためと推考される。
【００４７】
図５に示すように、防水シートを貫通するようにスクリュウ釘を配置し、その上に水頭１５０ｍｍとなるように水を配置する針穴シール性試験を行なった。この試験開始から２４時間後に、防水シートからの漏水の有無を確認した。その結果、表１に「○」として示すように、実施例１の防水シートからの漏水は認められなかったことから、本発明に用いる防水シートは、優れた針穴シール性を有していることが明らかとなった。
【図面の簡単な説明】
【００４８】
【図１】本発明の壁天端部の防水方法の手順の一例を示す模式断面図であり、（ａ）壁天端部に構造用合板を設けない場合、および（ｂ）壁天端部に構造用合板を設ける場合を示す模式断面図である。
【図２】本発明に使用する防水シートの模式断面図（一例）である。
【図３】本発明に使用する防水シートを壁天端部を跨ぐように貼り付けた防水試験体の斜視図である。
【図４】ポリエステルフィルムの層を有しない防水シートの模式断面図（一例）である。
【図５】防水シートの釘穴シール性の試験方法を示す模式断面図である。
【符号の説明】
【００４９】
１１  ：  壁体
１２  ：  構造用合板
１３  ：  防水シート
１４  ：  モルタル
１５  ：  スペーサー
１６  ：  笠木
２１  ：  ポリエステル不織布
２２  ：  接着層
２３  ：  ポリエステルフィルム
２４  ：  基材層
２５  ：  改質アスファルト層
２６  ：  剥離紙
【図１】
0005169378.tif 000003
【図２】
0005169378.tif 000004
【図３】
0005169378.tif 000005
【図４】
0005169378.tif 000006
【図５】
0005169378.tif 000007